(57)【要約】【課題】  表面平滑性、加工性、耐溶剤性、耐薬性等を良好に発揮することができるようにすること。【解決手段】  化粧板１０は、板状の基材１１と、その表面に積層された厚み１．０ｍｍ〜５．０ｍｍの熱可塑性樹脂成形体１３とを備えて構成されている。熱可塑性樹脂成形体１３は、表層１５と、この表層１５と基材１１との間に位置するベース層１６とを備えている。表層１５の溶融粘着温度（ｔ１）、ベース層１６の溶融粘着温度（ｔ２）とすると、５≦（ｔ１−ｔ２）＜１５０（℃）を満たすように設定され、ベース層１６と基材１１とを熱圧成形させることにより、熱可塑性樹脂成形体１３が基材１１に積層される。【選択図】      図１
2006192620.tif 000002
【特許請求の範囲】
【請求項１】
表層と、この表層に積層されたベース層とを含み、厚みが１．０ｍｍ〜５．０ｍｍに設定された熱可塑性樹脂成形体であって、
前記表層の溶融粘着温度（ｔ１）、前記ベース層の溶融粘着温度（ｔ２）とすると、
５≦（ｔ１−ｔ２）＜１５０（℃）
を満たすことを特徴とする熱可塑性樹脂成形体。
【請求項２】
板状の基材の表面に、厚み１．０ｍｍ〜５．０ｍｍの熱可塑性樹脂成形体が積層された化粧板であって、
前記熱可塑性樹脂成形体は、表層と、この表層と前記基材との間に位置するベース層とを含み、
前記表層の溶融粘着温度（ｔ１）、前記ベース層の溶融粘着温度（ｔ２）とすると、
５≦（ｔ１−ｔ２）＜１５０（℃）
を満たすことを特徴とする化粧板。
【請求項３】
前記ベース層は、ＡＢＳ若しくはＰＰにより構成されていることを特徴とする請求項２記載の化粧板。
【請求項４】
前記表層は、Ｏ−ＰＥＴ、フッ素系樹脂及びＰＭＭＡを混合した樹脂、ＰＥＮ及びＡ−ＰＥＴを混合した樹脂、ＰＥＮの何れかにより構成されていることを特徴とする請求項２又は３記載の化粧板。
【請求項５】
前記熱可塑性樹脂成形体は、ベース層と基材とを熱圧成形させることで当該基材に積層されていることを特徴とする請求項２，３又は４記載の化粧板。
【請求項６】
前記熱可塑性樹脂成形体は、ベース層に塗布したホットメルト接着剤を介して基材に積層されていることを特徴とする請求項２，３又は４記載の化粧板。
【発明の詳細な説明】
【技術分野】
【０００１】
本発明は、熱可塑性樹脂成形体及び化粧板に係り、更に詳しくは、表面を平滑な状態にすることができる熱可塑性樹脂成形体及び化粧板に関する。
【背景技術】
【０００２】
従来より、キッチン用扉等にあっては、ＭＤＦ、パーチクルボード、合板等の基材に、接着剤を介して厚み約０．１〜０．４ｍｍの化粧用シートを積層した化粧板（以下、従来構造１とする）が利用されている。また、化粧板の他の構造として、１．５ｍｍ厚程度のアクリル板を基材に貼り付けた化粧板（以下、従来構造２とする）も利用されている。
【発明の開示】
【発明が解決しようとする課題】
【０００３】
しかしながら、従来構造１にあっては、比較的薄厚となるため、基材の外面の凹凸が大きかったり、基材に塗布された接着剤にムラがあると、シートの表面における平滑性が損なわれ、鏡面仕上げのシートでは、反射の影響により平滑性の悪さが特に目立つこととなる。しかも、基材の両面に厚みが異なるシートを貼り付けると、各シートの線膨張率若しくは収縮率が相違するため、化粧板全体に反りが発生するという問題もある。
【０００４】
また、従来構造２にあっては、切断や穴明けによって欠け或いは割れが生じ、加工性に劣ることとなる他、不用意な衝撃によっても割れが発生し易いという不都合を招来する。しかも、アクリルは、一般的に耐溶剤性、耐薬性の点で十分ではないという問題もある。更に、アクリル板は吸水率が高いので、それ自体が吸水により伸びて化粧板の反りの原因となる。この反りを回避するためには、基材の両面にアクリル板をそれぞれ貼ることが不可避となり、使用材料が増えてコストアップするばかりでなく、化粧板全体が高重量化するという不都合もある。また、基材の木口や木端には、アクリル板とは別体のシートを貼付しているので、当該シートとアクリル板との間から水分が侵入して止水性が不十分になり易い。
【０００５】
［発明の目的］
本発明は、このような不都合に着目して案出されたものであり、その目的は、表面平滑性に優れ、加工性や耐溶剤性、耐薬性を良好に発揮することができ、基板の木口側からの止水性を改善することができる熱可塑性樹脂成形体及び化粧板を提供することにある。
【課題を解決するための手段】
【０００６】
前記目的を達成するため、本発明は、表層と、この表層に積層されたベース層とを含み、厚みが１．０ｍｍ〜５．０ｍｍに設定された熱可塑性樹脂成形体であって、
前記表層の溶融粘着温度（ｔ１）、前記ベース層の溶融粘着温度（ｔ２）とすると、
５≦（ｔ１−ｔ２）＜１５０（℃）
を満たす、という構成を採っている。
【０００７】
また、本発明は、板状の基材の表面に、厚み１．０ｍｍ〜５．０ｍｍの熱可塑性樹脂成形体が積層された化粧板であって、
前記熱可塑性樹脂成形体は、表層と、この表層と前記基材との間に位置するベース層とを含み、
前記表層の溶融粘着温度（ｔ１）、前記ベース層の溶融粘着温度（ｔ２）とすると、
５≦（ｔ１−ｔ２）＜１５０（℃）
を満たす、という構成も採用される。
【０００８】
本発明において、前記ベース層は、ＡＢＳ若しくはＰＰにより構成するとよい。
【０００９】
また、前記表層は、Ｏ−ＰＥＴ、フッ素系樹脂及びＰＭＭＡを混合した樹脂、ＰＥＮ及びＡ−ＰＥＴを混合した樹脂、ＰＥＮの何れかにより構成することが好ましい。
【００１０】
また、前記熱可塑性樹脂成形体は、ベース層と基材とを熱圧成形させたり、ベース層に塗布したホットメルト接着剤を介して基材に積層される、という構成も好ましくは採用される。
【発明の効果】
【００１１】
本発明によれば、熱可塑性樹脂成形体の厚みが前述した範囲に設定されるので、基材に積層したときに、接着剤の塗布ムラや基材の凹凸の影響を回避することができ、熱可塑性樹脂成形体表面の平滑性を良好に保つことが可能となる。また、表層とベース層とで前述のように溶融粘着温度が異なるので、表層に印刷を施すとともにベース層と基材とを熱圧成形させる場合、表層の印刷柄が伸びたり歪んだりすることを防止しつつ、ベース層だけを溶融して粘着させることができる。しかも、熱圧成形時に、表層のべたつきや艶消えも回避しながらベース層を溶融させ、熱可塑性樹脂成形体を基材の木口側に折り曲げて当該木口に粘着でき、木口側から水分等が侵入することを抑制することが可能となる。
また、ベース層をＡＢＳ若しくはＰＰとすれば、加工性や耐衝撃性を優れたものとすることができる。
更に、表層の少なくとも露出面を形成する層を前述した樹脂とすることにより、耐溶剤性・耐薬性を改善することができる。また、基材の裏面側に比較的薄厚のシートを貼った場合であっても、吸水率の影響を緩和し、後述するように化粧板全体の反りを防止することもできる。
【発明を実施するための最良の形態】
【００１２】
以下、本発明の好ましい実施の形態について図面を参照しながら説明する。
なお、本明細書及び特許請求の範囲において、「溶融粘着温度」とは、熱可塑性樹脂シート又はフィルムを加熱していき、当該熱可塑性樹脂シート又はフィルムに接触させた鏡面仕上げの金属ロール又は金属プレートに対して、粘着力（ベタ付き）を発生し始める温度とする。具体的には、各シート又はフィルムの溶融粘着温度は、以下の表１の示される温度となる。
【００１３】
【表１】
2006192620.tif 000003
【００１４】
図１には、本実施形態に係る化粧板の層構造を表す断面図が示されている。この図において、化粧板１０は、基材１１と、この基材１１の裏面（図中下面）に積層された裏面材１２と、基材１１の表面（図中上面）に積層された熱可塑性樹脂成形体１３とを備えた基本構成となっている。
基材１１としては、厚みが３．０〜２０．０ｍｍに設定されたＭＤＦ、パーチクルボード、合板等の木質系基材が例示できる。
裏面材１２としては、厚みが１００μｍ〜５．０ｍｍに設定されたＡＢＳ等の熱可塑性樹脂シート、フィルム及び板状体が例示できる。
【００１５】
前記熱可塑性樹脂成形体１３は、その外周領域が折り曲げられて基材１１の木口面を被覆するように積層されている。熱可塑性樹脂成形体１３は、表層１５と、この表層１５と前記基材１１との間に位置するベース層１６とからなり、この表層１５及びベース層１６を熱プレス、熱ロールプレス等の手法により熱融着させて形成されている。表層１５は、図２に示されるように単層とする他、図３に示されるように複層として構成することができる。更に、図４に示されるように、表層１５の同図中下面側にインキ１８を印刷若しくはベタ印刷し、当該インキ１８の面にプライマー層、或いは、接着層１９を設けるとともに、表層１５を透明としてもよい。
ここで、熱可塑性樹脂成形体１３の厚みは、１ｍｍ〜５ｍｍに設定されている。厚みが１ｍｍ未満であると、基材１１の面の凹凸等により熱可塑性樹脂成形体１３表面の平滑性が損なわれる場合がある一方、厚みが５ｍｍを越えると、化粧板１０が高重量化して実用的でない。
【００１６】
前記表層１５は、前述した溶融粘着温度（ｔ１）がベース層１６の溶融粘着温度（ｔ２）に対し、
５≦（ｔ１−ｔ２）＜１５０（℃）・・・（式Ａ）
を満たす樹脂により構成されている。
ここで、（ｔ１−ｔ２）＜５であると、後述する熱圧成形時に、表層１５が変形若しくは変質して外観上の体裁が損なわれる場合がある。一方、１５０≦（ｔ１−ｔ２）であると、熱圧成形温度が高くなり過ぎることにより、ベース層１６や基材１１が劣化してしまうといった不都合がある。
具体的には、ベース層１６は、ＡＢＳ若しくはＰＰを主成分とするバージン熱可塑性樹脂、フィラー及び顔料含有熱可塑性樹脂、木粉含有熱可塑性樹脂等が例示できる。表層１５は、単層の場合、Ｏ−ＰＥＴ、フッ素系樹脂及びＰＭＭＡを混合した樹脂、ＰＥＮ及びＡ−ＰＥＴを混合した樹脂、複層の場合、Ｏ−ＰＥＴ／ＰＯ（ＰＰ）、ＰＥＮ／Ａ−ＰＥＴ、フッ素系樹脂及びＰＭＭＡを混合した樹脂／フッ素系樹脂及びＰＭＭＡを混合した樹脂（二つの層で各樹脂の配合比を変える）であって、溶融粘着温度が前記（式Ａ）を満たすものが例示できる。
【００１７】
本発明の化粧板１０の製造方法は、先ず、基材１１の表裏各面を研削して平滑処理を行った後、基材１１の裏面に裏面材１２を接着若しくは熱圧成形することにより積層する。次いで、基材１１の平面サイズより大きい熱可塑性樹脂成形体１３を基材１１の表面に載置する。そして、所定のプレス機を介して熱可塑性樹脂成形体１３の表面を加熱しながら基材１１に押圧する。このとき、加熱温度ｔ３℃は以下の（式Ｂ）の範囲内となる温度に設定され、これにより、ベース層１６が溶融して熱圧成形され、熱可塑性樹脂成形体１３が基材１１の表面に積層される。
ｔ２＜ｔ３＜ｔ１（℃）・・・・（式Ｂ）
その後、熱可塑性樹脂成形体１３を加熱した状態で、その外周領域を基材１１の木口面側に折り曲げる。これにより、一枚の熱可塑性樹脂成形体１３により基材１１の木口面側も一体的に被覆される。
【００１８】
なお、基材１１と熱可塑性樹脂成形体１３との積層は、例えば、図５に示されるように、熱可塑性樹脂成形体１３のベース層１６側にホットメルト接着剤２０を予め塗布し、当該熱可塑性樹脂成形体１３を前記加熱温度ｔ３にて加熱しながら基材１１に押圧することにより行ってもよい。このとき、基材１１の外縁に対向するベース層１６に断面視Ｖ字状の切り込みＣを形成し、表層１５だけの厚みとなる部分で熱可塑性樹脂成形体１３を折り曲げることで、当該折り曲げをスムースに行える。
【００１９】
以下、本発明に係る化粧板の実施例を比較例とともに説明する。
【００２０】
［実施例１〜８、比較例１〜４］
実施例１〜８、比較例１〜４において、以下の表２及び表３に示される条件下にて、化粧板を形成した。ここで、各実施例及び各比較例の基材は、平面サイズ４５０ｍｍ×７００ｍｍ、厚み１８〜２０ｍｍに設定され、穴明け加工等が表面に施されていないものを用いた。なお、表３中の「木口処理」において、表面一体貼りとは、図１に示されるように、一体をなす熱可塑性樹脂成形体が基材の表面と木口面とに貼付される一方、アクリルテープエッジ貼りとは、基材の表面に貼付される熱可塑性樹脂成形体とは別体のアクリルテープを、基材の木口面に貼付したものである。
【００２１】
【表２】
2006192620.tif 000004
【００２２】
【表３】
2006192620.tif 000005
【００２３】
以上のように得られた化粧板に対し、耐溶剤性、耐薬性、反り、表面性、ロングウェーブ値及び止水性を確認するための実験を行った。その結果を表４に示す。
ここで、耐溶剤性に関する実験として、化粧板の表面すなわち熱可塑性樹脂成形体側において、アセトン、ラッカーシンナー、エタノール、キシレン等を用いて総合的に評価した。耐薬性に関する実験としては、耐酸に関してＨＣｌ、耐アルカリに関してＮａＯＨを用いて総合的に評価した。反りは、温度３５℃、湿度９５％の条件下、５日間放置する環境試験後に測定を行った。ロングウェーブ値は、ＢＹＫ社の測定機器を用いて測定した。なお、０値に近い数値である程、平滑面を意味する。止水性は、熱可塑性樹脂成形体側が水面に接するようにして、化粧板を１２時間浸漬させた。
【００２４】
【表４】
2006192620.tif 000006
【００２５】
表１から明らかなように、本発明に係る実施例１〜８の化粧板の方が、耐溶剤性、耐薬品性、止水性で優れた結果を示した。また、裏面材と、熱可塑性樹脂成形体との厚みが異なる場合であっても、化粧板の反りを良好に抑制することができた。特に、実施例２〜６では、ＰＯ、フッ素系樹脂からなるＰＶＤＦの吸水率が小さい（ＰＯ、フッ素系樹脂の吸水率は、０．０１未満）ので、この影響により反りを効果的に回避したものと推測される。更に、各実施例において、熱可塑性樹脂成形体の表面を平滑として表面性を良好に発揮することができた。
【図面の簡単な説明】
【００２６】
【図１】本発明に係る化粧板の層構造を示す概略断面図。
【図２】前記化粧板を部分的に拡大した概略断面図。
【図３】変形例に係る図２と同様の断面図。
【図４】他の変形例に係る図２と同様の断面図。
【図５】（Ａ）は、更に他の変形例に化粧板の基材に熱可塑性樹脂成形体を積層する直前状態の概略断面図、（Ｂ）は、（Ａ）の熱可塑性樹脂成形体の積層後の断面図。
【符号の説明】
【００２７】
１０・・・化粧板、１１・・・基材、１３・・・熱可塑性樹脂成形体、１５・・・表層、１６・・・ベース層、２０・・・ホットメルト接着剤
【図１】
2006192620.tif 000007
【図２】
2006192620.tif 000008
【図３】
2006192620.tif 000009
【図４】
2006192620.tif 000010
【図５】
2006192620.tif 000011